(57)【要約】【課題】硬化性、密着性、機械的強度、皮膚刺激性に優れた活性エネルギー線硬化性組成物及びそれを用いたインクジェット用インク組成物、インクジェット記録方法及び平版印刷版を提供すること。【解決手段】エチレングリコール部の重合度が３以下のポリエチレングリコールジアクリレートの含量が、５質量％以下であるポリエチレングリコールジアクリレートを含有することを特徴とする活性エネルギー線硬化性組成物。【選択図】　　　　なし【特許請求の範囲】
【請求項１】
エチレングリコール部の重合度が３以下のポリエチレングリコールジアクリレートの含量が、５質量％以下であるポリエチレングリコールジアクリレートを含有することを特徴とする活性エネルギー線硬化性組成物。
【請求項２】
請求項１記載の活性エネルギー線硬化性組成物を含有することを特徴とするインクジェット用インク組成物。
【請求項３】
５０℃における粘度が５〜３０ｍＰａ・ｓであることを特徴とする請求項２記載のインクジェット用インク組成物。
【請求項４】
請求項２または３記載のインクジェット用インク組成物を用いることを特徴とするインクジェット記録方法。
【請求項５】
インクジェット用インク組成物を４０℃以上に加熱した状態でインクジェットヘッドから吐出することを特徴とする請求項４記載のインクジェット記録方法。
【請求項６】
親水性表面を有する支持体上に、請求項１記載の活性エネルギー線硬化性組成物を含有する感光層を有することを特徴とする平版印刷版。
【発明の詳細な説明】
【０００１】
【発明の属する技術分野】
本発明は、活性エネルギー線硬化性組成物及びそれを用いたインクジェット用インク組成物、インクジェット記録方法及び平版印刷版に関する。
【０００２】
【従来の技術】
近年、インクジェット記録方式は簡便・安価に画像を作製できるため、写真、各種印刷、マーキング、カラーフィルター等の特殊印刷等、様々な印刷分野に応用されてきている。特に微細なドットを出射・制御する記録装置、色再現域・耐久性・出射適性を改善したインク、及びインクの吸収性・色材の発色性・表面光沢等を飛躍的に向上させた専用紙を用い、銀塩写真に匹敵する画質を得ることも可能となっている。今日のインクジェット記録方式の画質向上は記録装置、インク、専用紙が全て揃って初めて達成されている。
【０００３】
しかしながら専用紙が必要なインクジェットシステムは記録媒体が制限されること、記録媒体のコストアップが問題となる。そこで専用紙と異なる被転写媒体へインクジェット方式により記録する試みが多数なされている。具体的には、室温で固形のワックスインクを用いる相変化インクジェット方式、速乾性の有機溶剤を主体としたインクを用いるソルベント系インクジェット方式や、記録後紫外線光により架橋させる紫外線硬化型インクジェット方式等である。
【０００４】
上述のような多様なメディアに画像を形成する方法において、近年、ソルベント系インクジェット方式に比べ比較的低臭気であり、速乾性、インク吸収性のない記録媒体への記録ができる点で、活性エネルギー線硬化型インクジェット記録方式が注目されている。この方法は、出射したインクを紫外線、レーザー光や電子線のような活性エネルギー線で硬化させ、ドットを形成し基材と接着させるため、多様なメディアに印字できる特長があり、例えば、特公平５−５４６６７号、特開平６−２００２０４号、特表２０００−５０４７７８号において、紫外線硬化型インクジェットインクが開示されている。
【０００５】
一方、活性エネルギー線硬化性インクジェットインク組成物及びこれを用いたインクジェット記録方法については、例えば、特開平１０−２５００５２号、特開２０００−３３６２９５、特表２０００−５０４７７８、特開２００１−１３１４５２、特表２００１−５１２７７７等に記載があり、これらにはアクリロイルやメタクリロイル基を有する化合物を含む組成物及びこれを用いたインクジェット記録方法が開示されている。しかしながら、これらの組成物及び記録方法では、十分な硬化性を得るには多大なエネルギーの活性エネルギー線を必要とし、またインクジェットヘッドからのインクの直進性が悪かったり、多くのサテライトの発生等、射出性が悪く、仕上がり品質に問題があり、早急な改良が要望されているのが現状である。
【０００６】
また、活性エネルギー線硬化性組成物のその他の用途として、親水化表面処理を行った支持体上に、活性エネルギー線（光）重合性層及び保護層を積層した感光性平版印刷版が知られている。これは、露光部を重合硬化せしめ、未重合の非露光部を現像液（一般にはアルカリ成分や、水溶性有機溶剤を含有する水溶液）を用いて溶解除去して印刷版を作製する。このような光重合性の感光層を有する感光性平版印刷版は非常に高感度とすることができ、レーザーによる書き込み用に多く用いられている。
【０００７】
光重合性の感光層は一般に（メタ）アクリル系単量体とアルカリ可溶性重合体及び光重合開始剤を含有する。アクリル系単量体及びその重合物は一般的に親油性であるため親水性支持体上に画像形成したものは平版印刷版として好適に用いられる。しかし一般には光重合性の感光層と親水性支持体との接着性が必ずしも十分でなく、大部数の印刷をした場合、画像が欠落する等の不具合を生じることがあった。
【０００８】
親水性支持体と光重合性の感光層間の接着性を高める試みとして、例えば特開平４−１６１９５７号には、特定構造のシランカップリング剤を感光層中に含有させる技術が開示されているが、感光層中にシランカップリング剤を含有せしめた場合、平版印刷版作製後、経時で感光層と支持体との接着力が増加したり、感光層内でシランカップリング剤同士の結合が起こって非画像部の溶出性が徐々に低下し、印刷時に非画像部に汚れが発生する場合があった。
【０００９】
特開昭５９−１９２２５０号には支持体と感光層との間にシランカップリング剤を含有する非感光性中間層を設ける技術が開示されている。しかし光重合性の感光層にこのような中間層を組み合わせると、露光部と非露光部の現像性の差が十分大きく得られず、耐刷性と非画像部の溶出性の両立が難しい場合があった。
【００１０】
特開平７−１５９９８３号にはラジカル付加重合可能な官能基を有するシランカップリング剤を親水性表面に結合させた支持体上に光重合性感光層を設けることが記載されているが、安定な耐刷性等を得るのが難しかった。
【００１１】
活性エネルギー線硬化性組成物のその他の用途としては、上記、インクジェット用インク組成物や平版印刷版の他に、例えば、塗料、印刷インキ、接着剤、光造形材料、医科歯科材料、光ファイバ被覆剤、コンパクトディスク（ＣＤ）やＭＯ（光磁気記録媒体）等のディスク表面の保護コーティング剤、デジタルヴァーサタイルディスク（ＤＶＤ）の貼り合わせ剤、液晶カラーフィルター、電子写真用トナー等があるが、何れも活性エネルギー線硬化性組成物としては、エチレン性不飽和二重結合を有する重合性化合物を含めるのが一般的である。
【００１２】
このような重合性化合物としては各種のものが知られており、例えばポリエチレングリコールジアクリレートが用いられている。しかしながら、上記のアクリレ−トやそれを含んだ活性エネルギー線硬化性組成物は、活性エネルギー線の照射によって、硬化性は得られるが、基材との密着性、皮膜の機械的強度が不十分であった。また、皮膚刺激性等の安全性において、いまだ十分なものがなかった。
【００１３】
【発明が解決しようとする課題】
本発明の目的は、硬化性、密着性、機械的強度、皮膚刺激性に優れた活性エネルギー線硬化性組成物及びそれを用いたインクジェット用インク組成物、インクジェット記録方法及び平版印刷版を提供することである。
【００１４】
【課題を解決するための手段】
本発明の上記目的は、下記手段により達成される。
【００１５】
１．エチレングリコール部の重合度が３以下のポリエチレングリコールジアクリレートの含量が、５質量％以下であるポリエチレングリコールジアクリレートを含有することを特徴とする活性エネルギー線硬化性組成物。
【００１６】
２．上記１記載の活性エネルギー線硬化性組成物を含有することを特徴とするインクジェット用インク組成物。
【００１７】
３．５０℃における粘度が５〜３０ｍＰａ・ｓであることを特徴とする上記２記載のインクジェット用インク組成物。
【００１８】
４．上記２または３記載のインクジェット用インク組成物を用いることを特徴とするインクジェット記録方法。
【００１９】
５．インクジェット用インク組成物を４０℃以上に加熱した状態でインクジェットヘッドから吐出することを特徴とする上記４記載のインクジェット記録方法。
【００２０】
６．親水性表面を有する支持体上に、上記１記載の活性エネルギー線硬化性組成物を含有する感光層を有することを特徴とする平版印刷版。
【００２１】
以下本発明を詳細に説明する。
本発明者は鋭意研究の結果、エチレングリコール部の重合度が３以下のポリエチレングリコールジアクリレートの含量が、５質量％以下であるポリエチレングリコールジアクリレート（以下、本発明のアクリレートともいう）を含有する活性エネルギー線硬化性組成物は、インクジェット用インク組成物や平版印刷版、その他、前記塗料、印刷インキ、接着剤、光造形材料、医科歯科材料、光ファイバ被覆剤、コンパクトディスク（ＣＤ）やＭＯ（光磁気記録媒体）等のディスク表面の保護コーティング剤、デジタルヴァーサタイルディスク（ＤＶＤ）の貼り合わせ剤、液晶カラーフィルター、電子写真用トナー等に用いた場合、硬化性、密着性、機械的強度、皮膚刺激性に優れることを見出した。
【００２２】
本発明に用いられるポリエチレングリコールジアクリレートの合成法に関しては特に制限されず、公知の方法を用いて合成することができる。
【００２３】
例えば、酸性触媒及び水と共沸可能な溶媒の存在下でのポリエチレングリコールとアクリル酸との脱水エステル化反応、エステル交換触媒下でのポリエチレングリコールとアクリル酸エステル類とのエステル交換反応、塩基及び溶剤存在下でのポリエチレングリコールとアクリル酸クロライドとの脱塩化水素化による方法等を用いることができる。
【００２４】
これらの反応では、ポリエチレングリコールの重合度、すなわちエチレンオキシの繰り返し単位の数ｎに応じたポリエチレングリコールジアクリレートの混合物が生成し得る。
【００２５】
ｎの異なるこれらのポリエチレングリコールジアクリレートの生成割合は、原料のポリエチレングリコールの分子量分布、エステル化反応の方法・条件により異なるので、本発明に用いられるポリエチレングリコールジアクリレートは、原料のポリエチレングリコールやエステル化反応の方法・条件を選択することによって得ることができる。ｎが２０以下のポリエチレングリコールは分子量毎に単離品が市販されているので、これを用いるのが便利である。また、生成したポリエチレングリコールジアクリレートから、ＧＰＣ、限外濾過等によってエチレングリコール部の重合度が３以下のポリエチレングリコールジアクリレートの含量が、５質量％以下になるまで除去することによっても得ることができる。
【００２６】
本発明の活性エネルギー線硬化性組成物においては、本発明のアクリレートと共に、公知のエチレン性不飽和化合物、例えば低分子不飽和基含有単量体と、高分子不飽和基含有樹脂等を併用することができる。
【００２７】
低分子不飽和基含有単量体としては、例えばテトラヒドロフルフリルアクリレート、シクロヘキシルアクリレート、アルキルアクリレート、ノニルフェノールアクリレート及びポリエチレンまたははポリプロピレングリコールアクリレート、オクチルアクリレート、デシルアクリレート、エチルジグリコールアクリレート、イソブチルアクリレート、エチルヘキシルアクリレート、ラウリルアクリレート、ブタンジオールモノアクリレート、β−カルボキシエチルアクリレート、イソブチルアクリレート、ポリプロピレングリコールモノメタクリレート、２−ヒドロキシエチルメタクリレート等である。
【００２８】
高分子不飽和基含有樹脂としては、高分子（メタ）アクリレートが挙げられ、エポキシ（メタ）アクリレート、ポリエステル（メタ）アクリレート、ウレタン（メタ）アクリレート等のオリゴマーが代表的である。
【００２９】
具体的には、例えば、ビスフェノール型エポキシ樹脂あるいはノボラック型エポキシ樹脂等のエポキシ樹脂と（メタ）アクリル酸との反応によって得られるエポキシ（メタ）アクリレート；多価アルコール、例えばネオペンチルグリコール、エチレングリコール、プロピレングリコール、１，６−ヘキサンジオール、トリメチロールプロパン等と多塩基酸、例えばコハク酸、フタル酸、ヘキサヒドロ無水フタル酸、アジピン酸、アゼライン酸、テトラヒドロ無水フタル酸等との反応によって得られるポリエステルポリオールと（メタ）アクリル酸との反応によって得られるポリエステル（メタ）アクリレート；ポリオール、例えば、ポリエチレングリコール、ポリプロピレングリコール、ポリテトラメチレングリコール等のポリエーテルポリオール多価アルコール等と多塩基酸、例えばコハク酸、アジピン酸、アゼライン酸、フタル酸、ヘキサヒドロ無水フタル酸等との反応によって得られるポリエステルポリオールと（メタ）アクリル酸との反応によって得られるポリエステル（メタ）アクリレート；ポリカーボネートポリオール、例えば、１，６−ヘキサンジオールとジフェニルカーボネートとの反応によって得られるポリカーボネートポリオール等と有機ポリイソシアネート、例えば、イソホロンジイソシアネート、ヘキサメチレンジイソシアネート、トリレンジイソシアネート、キシリレンジイソシアネート、トリメチルヘキサメチレンジイソシアネート、ジフェニルメタン−４，４′−ジイソシアネート等との反応によって得られる化合物とヒドロキシ（メタ）アクリレート化合物との反応によって得られるウレタン（メタ）アクリレート等を挙げることができる。
【００３０】
これら化合物は、１種または２種以上を使用することができる。
本発明の活性エネルギー線硬化性組成物において、本発明のアクリレートと上記低分子不飽和基含有単量体、高分子不飽和基含有樹脂等との混合割合は特に制限されるものではないが、低分子不飽和基含有単量体、高分子不飽和基含有樹脂等の合計１００質量部当たり、本発明のアクリレートが１０〜９０質量部となるようにするのが、硬化物の基材への密着性が良好で、硬化物の機械的強度が良好となる点で好ましい。
【００３１】
本発明の活性エネルギー線硬化性組成物を調製するに当たっては、本発明のアクリレートが常温で液状のものについては本発明のアクリレートを溶媒に代わる稀釈剤として用い、本発明のアクリレートが高粘度であったり、組成物の粘度を低減したい場合は適当な溶媒を用いることもできる。
【００３２】
本発明の活性エネルギー線硬化性組成物には、硬化性を加速させる目的で、光重合開始剤の添加が有効である。光重合開始剤としては、公知の光重合開始剤を使用することができるが、配合後の貯蔵安定性のよいものが望ましい。
【００３３】
このような光重合開始剤としては、例えば、ベンゾインエチルエーテル、ベンゾインブチルエーテル等のベンゾインアルキルエーテル系、２，２−ジエトキシアセトフェノン、４′−フェノキシ−２，２−ジクロロアセトフェノン等のアセトフェノン系、２−ヒドロキシ−２−メチルプロピオフェノン、４′−イソプロピル−２−ヒドロキシ−２−メチルプロピオフェノン等のプロピオフェノン系、１−ヒドロキシシクロヘキシルフェニルケトン、ベンジルジメチルケトン、ベンゾフェノン及び２−エチルアントラキノン、２−クロルアントラキノン等のアントラキノン系、２−クロルチオキサントン、２，４−ジエチルチオキサントン等のチオキサントン系、ジ−シクロペンタジエニル−Ｔｉ−ジ−クロライド、ジ−シクロペンタジエニル−Ｔｉ−ビス−フェニル、ジ−シクロペンタジエニル−Ｔｉ−ビス−２，３，４，５，６−ペンタフルオロフェニル−１−イル、ジ−シクロペンタジエニル−Ｔｉ−ビス−２，３，５，６−テトラフルオロフェニル−１−イル、ジ−シクロペンタジエニル−Ｔｉ−ビス−２，４，６−トリフルオロフェニル−１−イル、ジ−シクロペンタジエニル−Ｔｉ−ビス−２，６−ジフルオロフェニル−１−イル、ジ−シクロペンタジエニル−Ｔｉ−ビス−２，４−ジフルオロフェニル−１−イル、ジ−メチルシクロペンタジエニル−Ｔｉ−ビス−２，３，４，５，６−ペンタフルオロフェニル−１−イル、ジ−メチルシクロペンタジエニル−Ｔｉ−ビス−２，３，５，６−テトラフルオロフェニル−１−イル、ジ−メチルシクロペンタジエニル−Ｔｉ−ビス−２，４−ジフルオロフェニル−１−イル、ビス（シクロペンタジエニル）−ビス（２，６−ジフルオロ−３−（ピリ−１−イル）フェニル）チタニウム等のチタノセン系、特開平３−２０９４７７号記載の２，４，５−トリアリールイミダゾール２量体、特開昭５９−１０７３４４号記載の有機ハロゲン化合物等の光重合開始剤等が挙げられる。これら光重合開始剤は、１種または２種以上を任意の割合で混合して使用することができる。
【００３４】
活性エネルギー線の波長に適合するように増感色素を併用することも可能で、例えばシアニン、フタロシアニン、メロシアニン、ポルフィリン、スピロ化合物、フェロセン、フルオレン、フルギド、イミダゾール、ペリレン、フェナジン、フェノチアジン、ポリエン、アゾ化合物、ジフェニルメタン、トリフェニルメタン、ポリメチンアクリジン、クマリン、ケトクマリン、キナクリドン、インジゴ、スチリル、ピリリウム化合物、ピロメテン化合物、ピラゾロトリアゾール化合物、ベンゾチアゾール化合物、バルビツール酸誘導体、チオバルビツール酸誘導体等が挙げられ、更に欧州特許５６８，９９３号、米国特許４，５０８，８１１号、同５，２２７，２２７号、特開２００１−１２５２５５、特開平１１−２７１９６９号等に記載の化合物も用いられる。
【００３５】
光重合開始剤と増感色素の配合比率は、モル比で１：１００〜１００：１の範囲が好ましい。
【００３６】
活性エネルギー線硬化性組成物を調製するに当たっては、硬化性成分１００質量部当たり、光重合開始剤は０．１〜１０質量部、好ましくは１〜４質量部を用いるようにする。アクリレートは硬化性に優れるため、少量の開始剤で充分硬化させることが可能となる。
【００３７】
本発明の活性エネルギー線硬化性組成物には、さらに性能改良のため、本来の特性を変えない範囲で、着色剤、シランカップリング剤、重合禁止剤、レベリング剤等の添加剤を添加することもできる。
【００３８】
着色剤としては、例えばフタロシアニン系、アゾ系、キナクリドン系、ジオキサンジン系、ジケトピロロピロール系等の各種の有機顔料、カーボンブラック、チタンホワイト、シリカ、マイカ、酸化亜鉛等の無機顔料等が挙げられる。
【００３９】
シランカップリング剤としては、γ−メタクリロキシプロピルトリメトキシシラン、γ−（２−アミノエチル）アミノプロピルトリメトキシシラン、γ−メルカプトプロピルトリメトキシシラン等が挙げられる。
【００４０】
重合禁止剤としては、メトキノン、メチルハイドロキノン、ベンゾキノン等が挙げられる。
【００４１】
また、レベリング剤としては、モダフロー（モンサント社製；登録商標）、ＦＣ−４３０（３Ｍ社製）等が挙げられる。
【００４２】
これらの各種添加剤の使用量は、それぞれ、活性エネルギー線硬化性組成物組成物の２０質量％以下が好ましい。
【００４３】
画像記録に用いるインクとして、本発明の活性エネルギー線硬化性組成物をインクジェット用インク組成物に使用する場合は、必要に応じて、前記、光重合開始剤、低分子不飽和基含有単量体、高分子不飽和基含有樹脂、重合禁止剤等と共に、吐出安定性、プリントヘッドやインクカートリッジ適合性、保存安定性、画像保存性、その他の諸性能向上の目的に応じて、公知の各種添加剤、例えば、粘度調整剤、表面張力調整剤、比抵抗調整剤、皮膜形成剤、分散剤、界面活性剤、紫外線吸収剤、酸化防止剤、退色防止剤、防ばい剤、防錆剤等を適宜選択して用いることができ、例えば、ポリスチレン、ポリアクリル酸エステル類、ポリメタクリル酸エステル類、ポリアクリルアミド類、ポリエチレン、ポリプロピレン、ポリ塩化ビニル、ポリ塩化ビニリデン、またはこれらの共重合体、尿素樹脂、またはメラミン樹脂等の有機ラテックス微粒子、流動パラフィン、ジオクチルフタレート、トリクレジルホスフェート、シリコンオイル等の油滴微粒子、カチオンまたはノニオンの各種界面活性剤、特開昭５７−７４１９３号、同５７−８７９８８号及び同６２−２６１４７６号に記載の紫外線吸収剤、特開昭５７−７４１９２号、同５７−８７９８９号、同６０−７２７８５号、同６１−１４６５９１号、特開平１−９５０９１号及び同３−１３３７６号等に記載されている退色防止剤、特開昭５９−４２９９３号、同５９−５２６８９号、同６２−２８００６９号、同６１−２４２８７１号及び特開平４−２１９２６６号等に記載されている蛍光増白剤、硫酸、リン酸、クエン酸、水酸化ナトリウム、水酸化カリウム、炭酸カリウム等のｐＨ調整剤等を挙げることができる。
【００４４】
インク組成物は、５０℃における粘度が５〜３０ｍＰａ・ｓであることが好ましい。その飛翔時の粘度としては４０ｍＰａ・ｓ以下が好ましく、３０ｍＰａ・ｓ以下であることがより好ましい。また、インク組成物はその飛翔時の表面張力として、２０ｍＮ／ｍ以上が好ましく、３０〜４５ｍＮ／ｍであることがより好ましい。
【００４５】
また、着色剤はインク組成物として重要な材料であり、水溶性染料、例えば、酸性染料、直接染料、反応性染料、あるいは分散染料、顔料等を用いることができる。
【００４６】
顔料としては、不溶性顔料、レーキ顔料等の有機顔料及びカーボンブラック等を好ましく用いることができる。
【００４７】
不溶性顔料としては、特に限定するものではないが、例えば、アゾ、アゾメチン、メチン、ジフェニルメタン、トリフェニルメタン、キナクリドン、アントラキノン、ペリレン、インジゴ、キノフタロン、イソインドリノン、イソインドリン、アジン、オキサジン、チアジン、ジオキサジン、チアゾール、フタロシアニン、ジケトピロロピロール等が好ましい。
【００４８】
好ましく用いることのできる具体的顔料としては、以下の顔料が挙げられる。マゼンタまたはレッド用の顔料としては、例えば、Ｃ．Ｉ．ピグメントレッド２、Ｃ．Ｉ．ピグメントレッド３、Ｃ．Ｉ．ピグメントレッド５、Ｃ．Ｉ．ピグメントレッド６、Ｃ．Ｉ．ピグメントレッド７、Ｃ．Ｉ．ピグメントレッド１５、Ｃ．Ｉ．ピグメントレッド１６、Ｃ．Ｉ．ピグメントレッド４８：１、Ｃ．Ｉ．ピグメントレッド５３：１、Ｃ．Ｉ．ピグメントレッド５７：１、Ｃ．Ｉ．ピグメントレッド１２２、Ｃ．Ｉ．ピグメントレッド１２３、Ｃ．Ｉ．ピグメントレッド１３９、Ｃ．Ｉ．ピグメントレッド１４４、Ｃ．Ｉ．ピグメントレッド１４９、Ｃ．Ｉ．ピグメントレッド１６６、Ｃ．Ｉ．ピグメントレッド１７７、Ｃ．Ｉ．ピグメントレッド１７８、Ｃ．Ｉ．ピグメントレッド２２２等が挙げられる。
【００４９】
オレンジまたはイエロー用の顔料としては、例えば、Ｃ．Ｉ．ピグメントオレンジ３１、Ｃ．Ｉ．ピグメントオレンジ４３、Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１５、Ｃ．Ｉ．ピグメントイエロー１７、Ｃ．Ｉ．ピグメントイエロー７４、Ｃ．Ｉ．ピグメントイエロー９３、Ｃ．Ｉ．ピグメントイエロー９４、Ｃ．Ｉ．ピグメントイエロー１３８等が挙げられる。
【００５０】
グリーンまたはシアン用の顔料としては、例えば、Ｃ．Ｉ．ピグメントブルー１５、Ｃ．Ｉ．ピグメントブルー１５：２、Ｃ．Ｉ．ピグメントブルー１５：３、Ｃ．Ｉ．ピグメントブルー１６、Ｃ．Ｉ．ピグメントブルー６０、Ｃ．Ｉ．ピグメントグリーン７等が挙げられる。
【００５１】
これらの顔料には、必要に応じて顔料分散剤を用いてもよい。本発明で用いることのできる顔料分散剤としては、例えば、高級脂肪酸塩、アルキル硫酸塩、アルキルエステル硫酸塩、アルキルスルホン酸塩、スルホコハク酸塩、ナフタレンスルホン酸塩、アルキルリン酸塩、ポリオキシアルキレンアルキルエーテルリン酸塩、ポリオキシアルキレンアルキルフェニルエーテル、ポリオキシエチレンポリオキシプロピレングリコール、グリセリンエステル、ソルビタンエステル、ポリオキシエチレン脂肪酸アミド、アミンオキシド等の活性剤、あるいはスチレン、スチレン誘導体、ビニルナフタレン誘導体、アクリル酸、アクリル酸誘導体、マレイン酸、マレイン酸誘導体、イタコン酸、イタコン酸誘導体、フマル酸、フマル酸誘導体から選ばれた２種以上の単量体からなるブロック共重合体、ランダム共重合体及びこれらの塩を挙げることができる。
【００５２】
顔料の分散方法としては、例えば、ボールミル、サンドミル、アトライター、ロールミル、アジテータ、ヘンシェルミキサ、コロイドミル、超音波ホモジナイザー、パールミル、湿式ジェットミル、ペイントシェーカー等の各種分散機を用いることができる。また、顔料分散体の粗粒分を除去する目的で、遠心分離装置を使用すること、フィルターを使用することも好ましい。
【００５３】
顔料インク中の顔料粒子の平均粒径は、インク中での安定性、画像濃度、光沢感、耐光性等を考慮して選択するが、光沢向上、質感向上の観点からも粒径を適宜選択することが好ましい。
【００５４】
顔料インクとして好ましい形態である水系インク組成物は、水溶性有機溶媒を併用することが好ましい。本発明で用いることのできる水溶性有機溶媒としては、例えば、アルコール類（例えば、メタノール、エタノール、プロパノール、イソプロパノール、ブタノール、イソブタノール、セカンダリーブタノール、ターシャリーブタノール、ペンタノール、ヘキサノール、シクロヘキサノール、ベンジルアルコール等）、多価アルコール類（例えば、エチレングリコール、ジエチレングリコール、トリエチレングリコール、ポリエチレングリコール、プロピレングリコール、ジプロピレングリコール、ポリプロピレングリコール、ブチレングリコール、ヘキサンジオール、ペンタンジオール、グリセリン、ヘキサントリオール、チオジグリコール等）、多価アルコールエーテル類（例えば、エチレングリコールモノメチルエーテル、エチレングリコールモノエチルエーテル、エチレングリコールモノブチルエーテル、ジエチレングリコールモノメチルエーテル、ジエチレングリコールモノメチルエーテル、ジエチレングリコールモノブチルエーテル、プロピレングリコールモノメチルエーテル、プロピレングリコールモノブチルエーテル、エチレングリコールモノメチルエーテルアセテート、トリエチレングリコールモノメチルエーテル、トリエチレングリコールモノエチルエーテル、トリエチレングリコールモノブチルエーテル、エチレングリコールモノフェニルエーテル、プロピレングリコールモノフェニルエーテル等）、アミン類（例えば、エタノールアミン、ジエタノールアミン、トリエタノールアミン、Ｎ−メチルジエタノールアミン、Ｎ−エチルジエタノールアミン、モルホリン、Ｎ−エチルモルホリン、エチレンジアミン、ジエチレンジアミン、トリエチレンテトラミン、テトラエチレンペンタミン、ポリエチレンイミン、ペンタメチルジエチレントリアミン、テトラメチルプロピレンジアミン等）、アミド類（例えば、ホルムアミド、Ｎ，Ｎ−ジメチルホルムアミド、Ｎ，Ｎ−ジメチルアセトアミド等）、複素環類（例えば、２−ピロリドン、Ｎ−メチル−２−ピロリドン、シクロヘキシルピロリドン、２−オキサゾリドン、１，３−ジメチル−２−イミダゾリジノン等）、スルホキシド類（例えば、ジメチルスルホキシド等）、スルホン類（例えば、スルホラン等）、尿素、アセトニトリル、アセトン等が挙げられる。好ましい水溶性有機溶媒としては、多価アルコール類が挙げられる。さらに、多価アルコールと多価アルコールエーテルを併用することが、特に好ましい。
【００５５】
水溶性有機溶媒は、単独もしくは複数を併用してもよい。水溶性有機溶媒のインク中の添加量としては、総量で５〜６０質量％であり、好ましくは１０〜３５質量％である。
【００５６】
インク液滴を噴射させる時のインクジェットヘッドの温度は、４０℃以上であることが好ましく、６０〜１８０℃であることがより好ましい。４０℃未満及び１８０℃を越えると、射出が困難になる。また、インク液滴が噴射され画像形成される被記録媒体の温度は１５〜４０℃が好ましく、４０℃以上では滲みの劣化が大きい。
【００５７】
本発明の活性エネルギー線硬化性組成物を平版印刷版に使用する場合は、高分子結合剤を用いるのが好ましい。高分子結合材としては、アクリル系重合体、ポリビニルブチラール樹脂、ポリウレタン樹脂、ポリアミド樹脂、ポリエステル樹脂、エポキシ樹脂、フェノール樹脂、ポリカーボネート樹脂、ポリビニルブチラール樹脂、ポリビニルホルマール樹脂、シェラック、その他の天然樹脂等が使用できる。また、これらを２種以上併用してもかまわない。中でも、アクリル系のモノマーの共重合によって得られるビニル系共重合が好ましい。さらに、高分子結合材の共重合組成として、（ａ）カルボキシル基含有モノマー、（ｂ）メタクリル酸アルキルエステル、またはアクリル酸アルキルエステルの共重合体であることが好ましい。
【００５８】
カルボキシル基含有モノマーの具体例としては、α，β−不飽和カルボン酸類、例えばアクリル酸、メタクリル酸、マレイン酸、無水マレイン酸、イタコン酸、無水イタコン酸等が挙げられる。その他、フタル酸と２−ヒドロキシメタクリレートのハーフエステル等のカルボン酸も好ましい。
【００５９】
メタクリル酸アルキルエステル、アクリル酸アルキルエステルの具体例としては、メタクリル酸メチル、メタクリル酸エチル、メタクリル酸プロピル、メタクリル酸ブチル、メタクリル酸アミル、メタクリル酸ヘキシル、メタクリル酸ヘプチル、メタクリル酸オクチル、メタクリル酸ノニル、メタクリル酸デシル、メタクリル酸ウンデシル、メタクリル酸ドデシル、アクリル酸メチル、アクリル酸エチル、アクリル酸プロピル、アクリル酸ブチル、アクリル酸アミル、アクリル酸ヘキシル、アクリル酸ヘプチル、アクリル酸オクチル、アクリル酸ノニル、アクリル酸デシル、アクリル酸ウンデシル、アクリル酸ドデシル等の無置換アルキルエステルの他、メタクリル酸シクロヘキシル、アクリル酸シクロヘキシル等の環状アルキルエステルや、メタクリル酸ベンジル、メタクリル酸−２−クロロエチル、Ｎ，Ｎ−ジメチルアミノエチルメタクリレート、グリシジルメタクリレート、アクリル酸ベンジル、アクリル酸−２−クロロエチル、Ｎ，Ｎ−ジメチルアミノエチルアクリレート、グリシジルアクリレート等の置換アルキルエステルも挙げられる。
【００６０】
さらに、本発明に用いられる高分子結合材には、他の共重合モノマーとして、下記１）〜１４）に記載のモノマー等を用いることができる。
【００６１】
１）芳香族水酸基を有するモノマー、例えばｏ−（またはｐ−，ｍ−）ヒドロキシスチレン、ｏ−（またはｐ−，ｍ−）ヒドロキシフェニルアクリレート等。
【００６２】
２）脂肪族水酸基を有するモノマー、例えば２−ヒドロキシエチルアクリレート、２−ヒドロキシエチルメタクリレート、Ｎ−メチロールアクリルアミド、Ｎ−メチロールメタクリルアミド、４−ヒドロキシブチルメタクリレート、５−ヒドロキシペンチルアクリレート、５−ヒドロキシペンチルメタクリレート、６−ヒドロキシヘキシルアクリレート、６−ヒドロキシヘキシルメタクリレート、Ｎ−（２−ヒドロキシエチル）アクリルアミド、Ｎ−（２−ヒドロキシエチル）メタクリルアミド、ヒドロキシエチルビニルエーテル等。
【００６３】
３）アミノスルホニル基を有するモノマー、例えばｍ−（またはｐ−）アミノスルホニルフェニルメタクリレート、ｍ−（またはｐ−）アミノスルホニルフェニルアクリレート、Ｎ−（ｐ−アミノスルホニルフェニル）メタクリルアミド、Ｎ−（ｐ−アミノスルホニルフェニル）アクリルアミド等。
【００６４】
４）スルホンアミド基を有するモノマー、例えばＮ−（ｐ−トルエンスルホニル）アクリルアミド、Ｎ−（ｐ−トルエンスルホニル）メタクリルアミド等。
【００６５】
５）アクリルアミドまたはメタクリルアミド類、例えばアクリルアミド、メタクリルアミド、Ｎ−エチルアクリルアミド、Ｎ−ヘキシルアクリルアミド、Ｎ−シクロヘキシルアクリルアミド、Ｎ−フェニルアクリルアミド、Ｎ−（４−ニトロフェニル）アクリルアミド、Ｎ−エチル−Ｎ−フェニルアクリルアミド、Ｎ−（４−ヒドロキシフェニル）アクリルアミド、Ｎ−（４−ヒドロキシフェニル）メタクリルアミド等。
【００６６】
６）弗化アルキル基を含有するモノマー、例えばトリフルオロエチルアクリレート、トリフルオロエチルメタクリレート、テトラフルオロプロピルメタクリレート、ヘキサフルオロプロピルメタクリレート、オクタフルオロペンチルアクリレート、オクタフルオロペンチルメタクリレート、ヘプタデカフルオロデシルメタクリレート、Ｎ−ブチル−Ｎ−（２−アクリロキシエチル）ヘプタデカフルオロオクチルスルホンアミド等。
【００６７】
７）ビニルエーテル類、例えばエチルビニルエーテル、２−クロロエチルビニルエーテル、プロピルビニルエーテル、ブチルビニルエーテル、オクチルビニルエーテル、フェニルビニルエーテル等。
【００６８】
８）ビニルエステル類、例えばビニルアセテート、ビニルクロロアセテート、ビニルブチレート、安息香酸ビニル等。
【００６９】
９）スチレン類、例えばスチレン、メチルスチレン、クロロメチルスチレン等。
【００７０】
１０）ビニルケトン類、例えばメチルビニルケトン、エチルビニルケトン、プロピルビニルケトン、フェニルビニルケトン等。
【００７１】
１１）オレフィン類、例えばエチレン、プロピレン、ｉ−ブチレン、ブタジエン、イソプレン等。
【００７２】
１２）Ｎ−ビニルピロリドン、Ｎ−ビニルカルバゾール、４−ビニルピリジン等。
【００７３】
１３）シアノ基を有するモノマー、例えばアクリロニトリル、メタクリロニトリル、２−ペンテンニトリル、２−メチル−３−ブテンニトリル、２−シアノエチルアクリレート、ｏ−（またはｍ−，ｐ−）シアノスチレン等。
【００７４】
１４）アミノ基を有するモノマー、例えばＮ，Ｎ−ジエチルアミノエチルメタクリレート、Ｎ，Ｎ−ジメチルアミノエチルアクリレート、Ｎ，Ｎ−ジメチルアミノエチルメタクリレート、ポリブタジエンウレタンアクリレート、Ｎ，Ｎ−ジメチルアミノプロピルアクリルアミド、Ｎ，Ｎ−ジメチルアクリルアミド、アクリロイルモルホリン、Ｎ−ｉ−プロピルアクリルアミド、Ｎ，Ｎ−ジエチルアクリルアミド等。
【００７５】
さらにこれらのモノマーと共重合し得る他のモノマーを共重合してもよい。
さらに、上記ビニル系共重合体の分子内に存在するカルボキシル基に、分子内に（メタ）アクリロイル基とエポキシ基を有する化合物を付加反応させることによって得られる、不飽和結合含有ビニル系共重合体も高分子結合材として好ましい。
【００７６】
分子内に不飽和結合とエポキシ基を共に含有する化合物としては、具体的にはグリシジルアクリレート、グリシジルメタクリレート、特開平１１−２７１９６９号に記載のあるエポキシ基含有不飽和化合物等が挙げられる。
【００７７】
これらの共重合体は、ゲルパーミエーションクロマトグラフィー（ＧＰＣ）によって測定された質量平均分子量が１万〜２０万であるものが好ましいが、この範囲に限定されるものではない。
【００７８】
感光層組成物中におけるこれらの高分子重合体の含有量は、１０〜９０質量％が好ましく、１５〜７０質量％が更に好ましく、２０〜５０質量％で使用することが感度の面から特に好ましい。
【００７９】
更に、樹脂の酸価については１０〜１５０で使用するのが好ましく、３０〜１２０がより好ましく、５０〜９０で使用することが、感光層全体の極性のバランスを取る観点から特に好ましく、これにより感光層塗布液での顔料の凝集を防ぐことができる。
【００８０】
さらに、必要に応じて、感光層上に、例えばポリビニルアルコールやポリビニルピロリドンを含有する酸素遮断層を設けることが好ましい。ポリビニルアルコールは酸素の透過を抑制する効果を有し、ポリビニルピロリドンは隣接する感光層との接着性を確保する効果を有する。
【００８１】
上記２種のポリマーの他に、必要に応じ、ポリサッカライド、ポリエチレングリコール、ゼラチン、膠、カゼイン、ヒドロキシエチルセルロース、カルボキシメチルセルロース、メチルセルロース、ヒドロキシエチル澱粉、アラビアゴム、シュークロスオクタアセテート、アルギン酸アンモニウム、アルギン酸ナトリウム、ポリビニルアミン、ポリエチレンオキシド、ポリスチレンスルホン酸、ポリアクリル酸、水溶性ポリアミド等の水溶性ポリマーを併用することもできる。
【００８２】
酸素遮断層には、更に必要に応じて界面活性剤、マット剤等を含有することができる。上記酸素遮断層組成物を適当な溶剤に溶解し感光層上に塗布・乾燥して層を形成する。塗布溶剤の主成分は水、またはメタノール、エタノール、ｉ−プロパノール等のアルコール類であることが特に好ましい。
【００８３】
酸素遮断層の厚みは０．１〜５．０μｍが好ましく、特に好ましくは０．５〜３．０μｍである。
【００８４】
活性エネルギー線硬化性組成物の活性エネルギー線の照射による硬化は常法により行うことができる。活性エネルギー線としては、レーザー、発光ダイオード、キセノンフラッシュランプ、ハロゲンランプ、カーボンアーク燈、メタルハライドランプ、タングステンランプ、高圧水銀ランプ、無電極光源等を挙げることができる。
【００８５】
本発明の活性エネルギー線硬化性組成物を適用する基材としては、公知の基材が挙げられ、例えば紙、木材、合成樹脂、金属、合金、ガラス、セラミックス等がある。
【００８６】
本発明の活性エネルギー線硬化性組成物は、塗料、印刷インキ、接着剤、光造形材料、医科歯科材料、光ファイバ被覆剤、コンパクトディスク（ＣＤ）やＭＯ（光磁気記録媒体）等のディスク表面の保護コーティング剤、デジタルヴァーサタイルディスク（ＤＶＤ）の貼り合わせ剤、液晶カラーフィルター、インクジェット用インク、平版印刷版、電子写真用トナー等に適用することができる。
【００８７】
【実施例】
次に本発明を実施例で詳細に説明する。
【００８８】
実施例１
下記のインク組成物を混合攪拌した後、得られた液体をフィルターでろ過し、インク組成物１〜４を得た。
【００８９】
（インク組成物）
〈着色剤〉
ＣＩ　ｐｉｇｍｅｎｔ　Ｂｌｕｅ　１５：３（平均分散粒径：１００ｎｍ）
５質量部
〈光重合性化合物〉
１，６−ヘキサンジオールジアクリレート　　　　　　　　　　１５質量部
２−フェノキシエチルアクリレート　　　　　　　　　　　　　２０質量部
ポリエチレングリコールジアクリレート（表１参照）　　　　　３０質量部
オクチルアクリレート　　　　　　　　　　　　　　　　　　　２５質量部
〈光重合開始剤〉
イルガキュア１８４（１−ヒドロキシシクロヘキシルフェニルケトン、チバスペシャリティーケミカルズ社製）　　　　　　　　　　　　　　２．５質量部
ルシリンＴＰＯ（モノアシルフォスフィンオキシド、ＢＡＳＦ社製）
２．５質量部
（インク粘度の測定）
得られたインク組成物について、振動型粘度計（ビスコメイトＶＭ−１Ｇ　山一電気（株）製）を用いて、５０℃でのインク粘度を測定した。その結果を表１に示す。
【００９０】
得られたインク組成物について、下記の評価基準で皮膚刺激性を評価した。
（皮膚刺激性）
○：皮膚に付着してもほとんど変化しない
△：皮膚に付着すると発赤する
×：皮膚に付着すると水泡ができる。
【００９１】
（硬化性）
得られたインク組成物を、一部改造したインクジェットプリンタＰＳＡＳＥＲ８６０（ＰＨＡＳＥＲ　ＰＲＩＮＴＩＮＧ　ＪＡＰＡＮ社製）に搭載し、６０℃に加熱したインクジェットヘッドから基材であるＰＥＴ（ポリエチレンテレフタレート）上に射出し、着弾したインクドロップに紫外線照射を行い、インク組成物の未硬化被膜が硬化してタックフリーとなる最小紫外線照射量を求めた。インク組成物１の最小紫外線照射量を１００とする相対値で示す。数値が小さいほど硬化性に優れる。
【００９２】
（密着性）
得られたインク組成物を、一部改造したインクジェットプリンタＰＳＡＳＥＲ８６０（ＰＨＡＳＥＲ　ＰＲＩＮＴＩＮＧ　ＪＡＰＡＮ社製）に搭載し、６０℃に加熱したインクジェットヘッドから基材であるＰＥＴ（ポリエチレンテレフタレート）上に射出して画像形成した。インク射出直後に高圧水銀灯を照射し、基材上にインクの定着画像を作成した。
【００９３】
基材上の硬化皮膜に碁盤目状にカッターで切れ目を入れ、その碁盤目を粘着テープにより剥離した際の、基材上に密着し残存した碁盤目の残存％で密着性を評価した。数値が大きいほどよい。
【００９４】
（機械的強度）
得られたインク組成物を、一部改造したインクジェットプリンタＰＳＡＳＥＲ８６０（ＰＨＡＳＥＲ　ＰＲＩＮＴＩＮＧ　ＪＡＰＡＮ社製）に搭載し、６０℃に加熱したインクジェットヘッドから基材であるＰＥＴ（ポリエチレンテレフタレート）上に射出して画像形成した。インク射出直後に高圧水銀灯を照射し、基材上にインクの定着画像を作成した。
【００９５】
基材上の硬化皮膜を９８ｍＮ／ｃｍ２の荷重をかけてブラシで擦って、皮膜が欠落するまでの擦り回数で評価した。数値が大きいほど良好である。
【００９６】
評価の結果を表１に示す。
【００９７】
【表１】
2004002616.tif 000002
【００９８】
表１から、本発明のインク組成物は皮膚刺激性、硬化性、密着性、機械的強度の点で優れていることが明らかである。
【００９９】
実施例２
厚さ０．２４ｍｍのアルミニウム板（材質１０５０、調質Ｈ１６）を６５℃の５質量％水酸化ナトリウム水溶液に浸漬し、１分間の脱脂処理を行った後、水洗した。この脱脂アルミニウム板を、２５℃の１０質量％塩酸水溶液中に１分間浸漬して中和した後、水洗した。次いで、このアルミニウム板を、０．３質量％の硝酸水溶液中で、２５℃、電流密度１００Ａ／ｄｍ２の条件下に交流電流により６０秒間、電解粗面化を行った後、６０℃の５質量％水酸化ナトリウム水溶液中で１０秒間のデスマット処理を行った。デスマット処理を行った粗面化アルミニウム板を、１５質量％硫酸溶液中で、２５℃、電流密度１０Ａ／ｄｍ２、電圧１５Ｖの条件下に１分間陽極酸化処理を行い、支持体を作製した。この支持体上に、下記組成の下引き層塗工液を乾燥後の塗布量が０．１ｇ／ｍ２になるようワイヤーバーで塗布し、９０℃で１分間乾燥し、更に１１０℃で３分間の加熱処理を行って、下引き済み支持体を作製した。
【０１００】
（下引き層塗工液）
γ−メタクリロキシプロピルトリメトキシシラン　　　　　　　　１質量部
メチルエチルケトン　　　　　　　　　　　　　　　　　　　　８０質量部
シクロヘキサノン　　　　　　　　　　　　　　　　　　　　　１９質量部
（平版印刷版の作製）
上記下引き済み支持体上に、下記組成の光重合性感光層塗工液を乾燥後の塗布量が１．４ｇ／ｍ２になるようワイヤーバーで塗布し、９５℃で１．５分間乾燥した。その後、更に感光層上に、下記組成の酸素遮断層塗工液を乾燥後の塗布量が２．０ｇ／ｍ２になるようにアプリケーターで塗布し、７５℃で１．５分間乾燥して、感光層上に酸素遮断層を有する平版印刷版１〜４を作製した。
【０１０１】
（光重合性感光層塗工液）
高分子結合材（メタクリル酸／メタクリル酸メチル／アクリロニトリル／メタクリル酸エチル＝質量比１２／７０／８／１０、質量平均分子量は約４５，０００）　　　　　　　　　　　　　　　　　　　　　　　　　　　　３５質量部
増感色素１　　　　　　　　　　　　　　　　　　　　　　　　　２質量部
イルガキュア７８４（チバスペシャリティケミカルズ社製）　　　４質量部
ポリエチレングリコールジアクリレート（表２参照）　　　　　１５質量部
ＥＯ変性トリス（アクリロキシエチル）イソシアヌル酸（アロニクスＭ−３１５、東亞合成社製）　　　　　　　　　　　　　　　　　　　　　　５質量部
フタロシアニン顔料（ＭＨＩ４５４、御国色素社製）　　　　　　６質量部
２−ｔ−ブチル−６−（３−ｔ−ブチル−２−ヒドロキシ
−５−メチルベンジル）−４−メチルフェニルアクリレート
（スミライザーＧＳ、住友３Ｍ社製）　　　　　　　　　０．５質量部
弗素系界面活性剤（ＦＣ−４３１、住友スリーエム社製）　　０．５質量部
メチルエチルケトン　　　　　　　　　　　　　　　　　　　　８０質量部
シクロペンタノン　　　　　　　　　　　　　　　　　　　　８２０質量部
（酸素遮断層塗工液）
ポリビニルアルコール（ＧＬ−０３、日本合成化学社製）　　　８９質量部
ポリビニルピロリドン（Ｋ−３０、東京化成社製）　　　　　　１０質量部
界面活性剤（Ｆ１４２Ｄ、大日本インキ工業社製）　　　　　０．５質量部
水　　　　　　　　　　　　　　　　　　　　　　　　　　　９００質量部
【０１０２】
【化１】
2004002616.tif 000003
【０１０３】
（皮膚刺激性）
得られた平版印刷版の感光層について、下記の基準で皮膚刺激性を評価した。
【０１０４】
○：皮膚に付着してもほとんど変化しない
△：皮膚に付着すると発赤する
×：皮膚に付着すると水泡できる。
【０１０５】
（画像形成）
得られた平版印刷版について、ＦＤ−ＹＡＧレーザー光源を搭載したＣＴＰ露光装置（Ｔｉｇｅｒｃａｔ、ＥＣＲＭ社製）を用いて２５４０ｄｐｉ（ｄｐｉは１インチ即ち２．５４ｃｍ当りのドット数を表す。）の解像度で画像露光を行った。次いで、現像前に酸素遮断層を除去する前水洗部、下記組成の現像液を充填した現像部、版面に付着した現像液を取り除く水洗部、画線部保護のためのガム液（ＧＷ−３、三菱化学社製を２倍希釈したもの）を備えたＣＴＰ自動現像機（ＰＨＷ２３−Ｖ、Ｔｅｃｈｎｉｇｒａｐｈ社製）で現像処理を行い、画像形成した平版印刷版を得た。
【０１０６】
（現像液組成（下記添加剤を含有する水溶液））
Ａケイ酸カリ（日本化学工業社製）　　　　　　　　　　　　８．０質量部
ペレックスＮＢＬ（花王社製）　　　　　　　　　　　　　　３．０質量部
苛性カリ　　　　　　　　　　　　　　　　　　　ｐＨ＝１２．３となる量
（硬化性）
現像処理後の平版印刷版の画像部の膜減りが観察されず、かつ、１７５線・５０％の網点露光部が、平版印刷版面上で５０％に再現できる最小露光量を求めた。数値が小さいほど硬化性に優れる。
【０１０７】
（密着性）
現像処理後の平版印刷版の硬化皮膜に碁盤目状にカッターで切れ目を入れ、その碁盤目を粘着テープにより剥離した際の基材上に密着し残存した碁盤目の残存％で評価した。数値が大きいほど良好である。
【０１０８】
（機械的強度）
現像処理後の平版印刷版の硬化皮膜を９８ｍＮ／ｃｍ２の荷重をかけてブラシで擦って、硬化皮膜が欠落するまでの擦り回数で評価した。数値が大きいほうが良好である。
【０１０９】
評価の結果を表２に示す。
【０１１０】
【表２】
2004002616.tif 000004
【０１１１】
表２から、本発明の平版印刷版は皮膚刺激性、硬化性、密着性、機械的強度の点で優れていることが明らかである。
【０１１２】
【発明の効果】
本発明により、硬化性、密着性、機械的強度、皮膚刺激性に優れた活性エネルギー線硬化性組成物及びそれを用いたインクジェット用インク組成物、インクジェット記録方法及び平版印刷版を提供することができる。